(57)【要約】【課題】優れた色材の分散性と速乾性とを両立することができる色材組成物を提供することを目的とする。【解決手段】ビニルピロリドン系重合体と色材とを含有し、該ビニルピロリドン系重合体はＫ値が９以上、１５未満である色材組成物である。【選択図】なし【特許請求の範囲】
【請求項１】
色材組成物であって、
該色材組成物は、ビニルピロリドン系重合体と、色材とを含有し、
該ビニルピロリドン系重合体は、Ｋ値が９以上、１５未満である、
色材組成物。
【請求項２】
Ｋ値が９以上、１５未満のビニルピロリドン系重合体を含む色材分散剤。
【発明の詳細な説明】
【技術分野】
【０００１】
本発明は、色材組成物に関する。
【背景技術】
【０００２】
顔料等の色材粒子の多くは、粒子間の凝集力に比べて水や有機溶剤等との親和力が弱いため、かかる色材粒子を含む色材組成物は色材粒子間で凝集し易い。そこで、色材組成物を種々の用途に用いて、色材が有する機能を有効に発揮させるために、色材組成物中に分散剤を含有させて色材粒子を分散させる技術が開発されている。
【０００３】
ここで、ポリビニルピロリドンやポリビニルカプロラクタム等のＮ−ビニルラクタム構造を有する重合体は、色材の分散性に比較的優れているため、分散剤として広く用いられている。
例えば特許文献１には、下記式で表される構成単位を有する重合体と、色材とを含有することを特徴とする色材組成物が開示されている。
【０００４】
【化１】
2013189584.tif 000002
【０００５】
［式中、Ｒは炭素数が２〜４のアルキレン基、あるいは−Ｒ２−Ｏ−Ｒ３−（Ｒ２、Ｒ３は同一もしくは異なっていてもよく、メチレン基、エチレン基、あるいはプロピレン基を表す）を表し、Ｒ１は水素原子またはメチル基を表す。］
【先行技術文献】
【特許文献】
【０００６】
【特許文献１】特開２０１０−２０９２５８号公報
【発明の概要】
【発明が解決しようとする課題】
【０００７】
色材組成物を例えばインクとして使用する場合、色材の分散性が重要であるが、近年の筆記用具やプリンター等の高付加価値化、高性能化の要求から、インクの速乾性、すなわち速やかに乾燥する性能が要求されてきている。
上記のように、種々のＮ−ビニルラクタム系重合体を含む色材組成物が提案されているものの、優れた色材の分散性と良好な速乾性とを有する色材組成物は存在しなかった。
よって、本発明は、優れた色材の分散性と速乾性とを両立することができる色材組成物を提供することを目的とする。
【課題を解決するための手段】
【０００８】
本発明者らは、上記課題を解決すべく鋭意研究を行った。その結果、特定のビニルピロリドン系重合体と、色材とを含む色材組成物が、優れた色材の分散性と速乾性とを有することを見出し、上記本発明を完成させるに至った。
【０００９】
すなわち、本発明にかかる色材組成物は、色材組成物であって、該色材組成物は、ビニルピロリドン系重合体と、色材とを含有し、該ビニルピロリドン系重合体は、Ｋ値が９以上、１５未満である、色材組成物である。
【発明の効果】
【００１０】
本発明の色材組成物は、優れた色材の分散性と速乾性とを両立することができる。従って、インク用途等に好ましく使用することができる。
【発明を実施するための形態】
【００１１】
以下、本発明を詳細に説明する。
【００１２】
［ビニルピロリドン系重合体］
本発明においてビニルピロリドン系重合体とは、下記構造式（１）で表わされる構造単位（構造単位（１）とも言う）を含む重合体をいう。
【００１３】
【化２】
2013189584.tif 000003
【００１４】
上記構造単位は、例えばＮ−ビニルピロリドンを重合することにより形成することができる。
【００１５】
本発明においてビニルピロリドン系重合体とは、上記構造式（１）で表わされる構造単位のみを含んでいても良いが、その他の構造単位を含んでいてもよい。その他の構造単位としては、Ｎ−ビニルピロリドン以外の単量体（その他の単量体とも言う）を重合して形成される構造単位や、それらを変性して形成される構造単位が例示される（上記その他の単量体を重合して形成される構造単位とそれらを変性して形成される構造単位をあわせて構造単位（２）とも言う）。
上記その他の単量体としては、Ｎ−ビニルカプロラクタム、Ｎ−ビニル−４−ブチルピロリドン、Ｎ−ビニル−４−プロピルピロリドン、Ｎ−ビニル−４−エチルピロリドン、Ｎ−ビニル−４−メチルピロリドン、Ｎ−ビニル−４−メチル−５−エチルピロリドン、Ｎ−ビニル−４−メチル−５−プロピルピロリドン、Ｎ−ビニル−５−メチル−５−エチルピロリドン、Ｎ−ビニル−５−プロピルビロリドン、Ｎ−ビニル−５−ブチルピロリドン、Ｎ−ビニル−４−メチルカプロラクタム、Ｎ−ビニル−６−メチルカプロラクタム、Ｎ−ビニル−６−プロピルカプロラクタム、Ｎ−ビニル−７−ブチルカプロラクタム等のＮ−ビニルピロリドン以外の環状のラクタム環を有する単量体；アクリル酸、メタクリル酸、アクリル酸のアルカリ金属塩、メタクリル酸のアルカリ金属塩、アクリル酸のアンモニウム塩、メタクリル酸のアンモニウム塩等のカルボキシル基含有単量体；メチルアクリレート、エチルアクリレート等のアクリル酸のアルキルエステル；メチルメタクリレート、エチルメタクリレート等のメタクリル酸のアルキルエステル；ジエチルアミノエチルアクリレート等のアクリル酸のアミノアルキルエステル；メタクリル酸のアミノアルキルエステル；アクリル酸とグリコールとのモノエステル；ヒドロキシエチルメタクリレート等のメタクリル酸とグリコールとのモノエステル；アクリル酸のアミノアルキルエステルの第４級アンモニウム誘導体；メタクリル酸のアミノアルキルエステルの第４級アンモニウム誘導体；ジエチルアミノエチルアクリレートとメチルサルフェートとの第４級アンモニウム化合物；ビニルメチルエーテル、ビニルエチルエーテル等のアルキルビニルエーテル；ビニルスルホン酸のアルカリ金属塩、ビニルスルホン酸のアンモニウム塩、スチレンスルホン酸、スチレンスルホン酸塩、アリルスルホン酸、アリルスルホン酸塩、メタリルスルホン酸、メタリルスルホン酸塩等のスルホン酸基含有単量体；酢酸ビニル、ビニルステアレート、Ｎ−ビニルイミダゾール、Ｎ−ビニルアセトアミド、Ｎ−ビニルホルムアミド、Ｎ−ビニルカルバゾール、アクリルアミド、メタクリルアミド、Ｎ−アルキルアクリルアミド、Ｎ−メチロールアクリルアミド、Ｎ，Ｎ−メチレンビスアクリルアミド、グリコールジアクリレート、グリコールジメタクリレート、ジビニルベンゼン、グリコールジアリルエーテルなどが挙げられる。
【００１６】
本発明の色材組成物に含まれるビニルピロリドン系重合体（本発明のビニルピロリドン系重合体とも言う）の上記構造単位（１）と上記構造単位（２）の含有量は、本発明の色材組成物の色材の分散性と速乾性が向上することから、モル比で上記構造単位（１）／上記構造単位（２）が１００／０〜５０／５０であることが好ましく、１００／０〜８０／２０であることがより好ましく、１００／０〜９０／１０であることがさらに好ましく、１００／０であることが特に好ましい。
【００１７】
本発明のビニルピロリドン系重合体は、本発明の色材組成物の色材の分散性と速乾性が向上することから、フィケンチャー法によるＫ値が９以上、１５未満であることを特徴としている。好ましくは９以上、１４以下であり、より好ましくは９以上、１３以下である。
フィケンチャー法によるＫ値は、以下の測定方法によって求めることができる。Ｋ値が２０未満である場合には５％（ｇ／１００ｍｌ）溶液の粘度を測定し、Ｋ値が２０以上の場合は１％（ｇ／１００ｍｌ）溶液の粘度を測定する。試料濃度は乾燥物換算する。Ｋ値が２０以上の場合、試料は１．０ｇを精密に計りとり、１００ｍｌのメスフラスコに入れ、室温で蒸留水を加え、振とうしながら完全に溶かして蒸留水を加えて正確に１００ｍｌとする。この試料溶液を恒温槽（２５±０．２℃）で３０分放置後、ウベローデ型粘度計を用いて測定する。溶液が２つの印線の間を流れる時間を測定する。数回測定し、平均値をとる。相対粘度を測定するために、蒸留水についても同様に測定する。２つの得られた流動時間をハーゲンバッハ−キュッテ（Ｈａｇｅｎｂａｃｈ−Ｃｏｕｅｔｔｅ）の補正に基づいて補正する。
【００１８】
【数１】
2013189584.tif 000004
【００１９】
上記式中、Ｚは濃度Ｃの溶液の相対粘度（ηｒｅｌ）、Ｃは濃度（％：ｇ／１００ｍｌ）である。
相対粘度ηｒｅｌは次式により得られる。
ηｒｅｌ＝（溶液の流動時間）÷（水の流動時間）。
【００２０】
本発明のビニルピロリドン系重合体は、重合体の主鎖にリン原子を有することが好ましい。具体的には、重合体の主鎖末端にホスホン酸（塩）基を有する形態や、重合体の主鎖末端やそれ以外の箇所にホスフィン酸（塩）基を有する形態が例示される。ここで塩とは、金属塩、アンモニウム塩、有機アミン塩を表わす。なおホスホン酸基は、−Ｐ（＝Ｏ）（ＯＭ）２で表わされ、ホスフィン酸基は、−ＰＨ（＝Ｏ）（ＯＭ）、−Ｐ（＝Ｏ）（ＯＭ）−、で表される（但し、該一般式中、Ｍは同一若しくは異なって、水素原子、金属原子、アンモニウム塩、有機アミン塩を表わす。）。
重合体の主鎖にリン原子を有するビニルピロリドン系重合体は、例えばＮ−ビニルピロリドンを必須とし、所望に応じてその他の単量体とを含む単量体を、次亜リン酸（塩）、亜リン酸（塩）、これらの水和物のいずれか１以上の化合物の存在下で重合することにより製造することができる。この場合、次亜リン酸（塩）、亜リン酸（塩）、これらの水和物は重合反応において、主として連鎖移動剤として作用して分子内に取り込まれる。
【００２１】
［ビニルピロリドン系重合体の製造方法］
本発明のビニルピロリドン系重合体は、Ｎ−ビニルピロリドンを必須とし、所望に応じてその他の単量体とを含む単量体を重合する工程（重合工程ともいう）を含む方法により製造することが好ましい。上記重合工程におけるＮ−ビニルピロリドンとその他の単量体の使用量の比は、モル比でＮ−ビニルピロリドン／その他の単量体が１００／０〜５０／５０であることが好ましく、１００／０〜８０／２０であることがより好ましく、１００／０〜９０／１０であることがさらに好ましく、１００／０であることが特に好ましい。
【００２２】
本発明のビニルピロリドン系重合体は、Ｎ−ビニルピロリドンを必須とし、所望に応じてその他の単量体とを含む単量体を重合開始剤の存在下で重合することにより製造することが好ましい。重合開始剤は、アゾ系重合開始剤および／または水溶性有機過酸化物であることが好ましい。
【００２３】
ここで、アゾ系重合開始剤とは、アゾ結合を有し熱などによりラジカルを発生する化合物を言う。
本発明のビニルピロリドン系重合体の製造方法において使用可能なアゾ系重合開始剤としては、２，２’−ビス(２−イミダゾリン−２−イル)［２，２’−アゾビスプロパン］二塩酸塩、２，２’−ビス(２−イミダゾリン−２−イル)［２，２’−アゾビスプロパン］二硫酸塩、２，２’−アゾビス−２−アミジノプロパン二塩酸塩、２，２’−アゾビス［Ｎ−（２−カルボキシエチル）−２−メチルプロピオンアミジン］、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−メチルプロパン）二塩酸塩、４，４’−アゾビス−４−シアノパレリン酸、アゾビスイソブチロニトリル、２，２’−アゾビス（４−メトキシ−２，４−ジメチルバレロニトリル）等が例示される。
上記アゾ系重合開始剤の中でも、低分子量のＮ−ビニルラクタム系重合体を効率よく製造できることから、また、本発明の色材組成物の色材の分散性や速乾性が良好になることから、１０時間半減温度が３０℃以上、９０℃以下であるものが好ましく、より好ましくは１０時間半減温度が４０℃以上、７０℃以下であるものである。
上記アゾ系重合開始剤の中でも、２，２’−ビス(２−イミダゾリン−２−イル)［２，２’−アゾビスプロパン］二塩酸塩、２，２’−アゾビス−２−アミジノプロパン二塩酸塩が、Ｎ−ビニルラクタム系重合体（組成物）の高温における色調が良好となることから特に好ましい。
【００２４】
本発明のビニルピロリドン系重合体の製造方法において使用可能な水溶性有機過酸化物としては、ターシャリーブチルヒドロペルオキシド、クメンヒドロペルオキシド、ターシャリーヘキシルヒドロペルオキシド、ｐ−メンタンヒドロペルオキシド等のアルキルヒドロペルオキシド；ターシャリーブチルペルオキシアセテート、ジスクシノイルペルオキシド、過酢酸等が例示される。上記有機過酸化物の中でも、低分子量のＮ−ビニルラクタム系重合体を効率よく製造できることから、また、本発明の色材組成物の色材の分散性や速乾性が良好になることから、アルキルヒドロペルオキシドであることが好ましく、ターシャリーブチルヒドロペルオキシドであることが特に好ましい。
上記有機過酸化物は、１０時間半減温度が３０℃以上、１８０℃以下であるものが好ましく、より好ましくは１０時間半減温度が４０℃以上、１７０℃以下であるものである。
【００２５】
本発明のビニルピロリドン系重合体の製造方法において使用する重合開始剤は、上記アゾ系重合開始剤、上記水溶性有機過酸化物から選択される１種または２種以上を使用することが好ましいが、これらに代えて、またはこれらと併用してその他の重合開始剤を使用しても構わない。そのような開始剤としては、例えば、過硫酸ナトリウム、過硫酸カリウム、過硫酸アンモニウム等の過硫酸塩、過酸化水素等が例示される。
【００２６】
本発明のビニルピロリドン系重合体の製造方法において使用する重合開始剤の使用量（複数種使用する場合はその総量）は、特に言及する場合を除き、全単量体成分１モルに対して、１５ｇ以下、より好ましくは０．１〜１２ｇであることが好ましい。
【００２７】
上記重合開始剤の中でも、低Ｋ値（低分子量）のビニルピロリドン系重合体を効率よく製造でき、かつ、本発明の色材組成物の色材の分散性や速乾性が良好になることから、アゾ系重合開始剤を使用する場合には全単量体１モルに対して、６．０ｇ以下とすることが好ましく、５．０ｇ以下とすることが更に好ましく、４．０ｇ以下とすることが特に好ましく、３．０ｇ以下とすることが更に特に好ましい。アゾ系重合開始剤を使用する場合の使用量の下限は、全単量体１モルに対して、０．１ｇ以上が好ましく、０．２ｇ以上が更に好ましい。
一方、水溶性有機過酸化物を使用する場合には全単量体１モルに対して、１２ｇ以下とすることが好ましく、１０ｇ以下とすることが更に好ましく、８．０ｇ以下とすることが特に好ましく、６．０ｇ以下とすることが更に特に好ましい。
【００２８】
ビニルピロリドン系重合体の製造方法において、重合開始剤の反応系（重合釜）への添加方法としては、特に限定はされないが、全使用量に対し、重合中に実質的に連続的に添加する量が必要所定量の５０質量％以上であることが好ましく、特に好ましくは８０質量％以上であり、全量を連続的に添加することが最も好ましい。重合開始剤を連続的に添加する場合、その滴下速度は変えてもよい。
なお、本発明において「重合中」とは、重合開始時点以降、重合終了時点以前を表す。本発明において、「重合開始時点」とは重合装置に単量体の少なくとも一部および開始剤の少なくとも一部の両方が添加された時点を指す。本発明において、「重合終了時点」とは、単量体を連続的（逐次的）に添加する重合方法においては、単量体の全量の重合装置への添加が終了した時点を指し、単量体を全量一括添加する重合方法の場合には、実質的に重合反応が完了した（重合率が一定になった）時点を指す。
重合開始剤は、水などの溶媒に溶解せずにそのまま添加しても良いが、水などの溶媒に溶解して反応系（重合釜）へ添加することが好ましい。
【００２９】
本発明のビニルピロリドン系重合体は、Ｎ−ビニルピロリドンを必須とし、所望に応じてその他の単量体とを含む単量体を連鎖移動剤の存在下で重合することにより製造することが好ましい。連鎖移動剤の存在下で重合することにより、低Ｋ値（低分子量）のＮ−ビニルラクタム系重合体を効率よく製造できる。
使用可能な連鎖移動剤として、具体的には、メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレート等の、チオール化合物；四塩化炭素、塩化メチレン、ブロモホルム、ブロモトリクロロエタン等の、ハロゲン化物；イソプロパノール、グリセリン等の、第２級アルコール；亜リン酸、亜リン酸塩、次亜リン酸、次亜リン酸塩、及びこれらの水和物等；亜硫酸、亜硫酸水素、亜二チオン酸、メタ重亜硫酸、及びその塩等の重亜硫酸塩（水に溶解して重亜硫酸塩を発生する化合物を含む）等の、低級酸化物およびその塩などが挙げられる。上記連鎖移動剤は、単独で使用されてもあるいは２種以上の混合物の形態で使用されてもよい。
連鎖移動剤の添加量は、特に言及する場合を除き、全単量体成分１モルに対して、０．０５〜２０ｇ、より好ましくは０．１〜１５ｇである。０．０５ｇ未満であると、分子量の制御ができないおそれがあり、逆に、２０ｇを超えると、連鎖移動剤が残留し、重合体純分が低下するおそれがある。
【００３０】
上記連鎖移動剤の中でも、本発明のビニルピロリドン系重合体の主鎖末端にリン原子が導入されることに起因して、本発明の色材組成物の色材の分散性や速乾性が良好になることから、次亜リン酸（塩）および／または亜リン酸（塩）を使用することが好ましい。すなわち、本発明のビニルピロリドン系重合体の製造方法は、Ｎ−ビニルラクタムを重合する工程において、次亜リン酸（塩）および／または亜リン酸（塩）の存在下で重合を行うことが好ましい。得られる本発明の色材組成物の色材の分散性や速乾性が向上する傾向にあることから、次亜リン酸（塩）および／または亜リン酸（塩）を使用する場合は、その使用量を全単量体１モルに対して、酸型で換算して（すなわち、次亜リン酸塩は次亜リン酸として、亜リン酸塩は亜リン酸として計算する。また、水和物である場合は水和物ではないものとして計算する。例えば、次亜リン酸ナトリウム・一水和物であれば、次亜リン酸として計算する。）１５ｇ以下とすることが好ましく、１２ｇ以下とすることが更に好ましく、１０ｇ以下とすることが特に好ましく、使用量の下限は、全単量体１モルに対して、０．５ｇ以上が好ましく、１．０ｇ以上が更に好ましい。
次亜リン酸（塩）および／または亜リン酸（塩）の使用量が全単量体１モルに対して、上記上限を超えると、連鎖移動に寄与しない次亜リン酸（塩）および／または亜リン酸（塩）（重合体末端に取り込まれない次亜リン酸（塩）および／または亜リン酸（塩））が増加し、無機陰イオン量が増加することに起因して、例えば色材組成物の色材の分散性が低下する傾向にある。連鎖移動効率が良いことから、次亜リン酸（塩）が特に好ましい。なお、次亜リン酸（塩）とは、次亜リン酸または次亜リン酸塩であり、その水和物も含む。次亜リン酸塩としては、次亜リン酸の金属塩、アンモニウム塩、有機アミン塩である。
【００３１】
上記連鎖移動剤は、重合開始前に反応容器（重合釜）に添加しても良いが（初期仕込みという）、全部またはその一部を重合中に反応容器（重合釜）に添加しても良い。なお、本発明において「重合開始前」とは、上記重合開始時点より前を表し、「重合終了後」とは、上記重合終了時点より後を表す。
連鎖移動剤を連続的に添加する場合、その滴下速度は変えてもよい。
【００３２】
重合開始剤の分解触媒等として作用する還元性化合物として、重金属イオン（あるいは重金属塩）を使用しても良い。本発明で重金属とは、比重が４ｇ／ｃｍ３以上の金属を意味する。重金属の中でも鉄が好ましく、上記還元性化合物として、モール塩（Ｆｅ（ＮＨ４）２（ＳＯ４）２・６Ｈ２Ｏ）、硫酸第一鉄・７水和物、塩化第一鉄、塩化第二鉄、硫酸銅（Ｉ）および／またはその水和物、硫酸銅（ＩＩ）および／またはその水和物、塩化銅（ＩＩ）および／またはその水和物等の重金属塩等を用いることが好ましい。
上記重金属イオンを使用する場合、その使用量は、重合反応完結時における重合反応液の全質量に対して好ましくは０．１〜１０ｐｐｍであることが好ましい。重金属イオンの含有量が０．１ｐｐｍ未満であると、重金属イオンによる効果が十分に発現しないおそれがある。一方、重金属イオンの含有量が１０ｐｐｍを超えると、得られる重合体の色調の悪化を来たすおそれがある。
【００３３】
本発明のビニルピロリドン系重合体の製造方法は、重合工程において、重合反応の促進やＮ−ビニルラクタムの加水分解の防止等を目的として、無機塩基を用い得る。無機塩基は、１種のみを用いても良いし、２種以上を併用しても良い。
上記無機塩基は、重合反応の反応系において、塩基性ｐＨ調節剤としても機能し得る。
上記無機塩基の添加は、任意の適切な方法で行うことができ、例えば、重合初期より反応容器内に仕込んでおいてもよいし、重合中に反応容器中に逐次添加してもよい。
上記無機塩基としては、任意の適切な無機塩基を採用し得る。具体的には、水酸化ナトリウム、水酸化カリウム、水酸化カルシウム等のアルカリ金属やアルカリ土類金属の水酸化物；炭酸ナトリウム、炭酸カリウム、炭酸水素ナトリウム、炭酸水素カリウム等のアルカリ金属の炭酸塩；等が例示される。上記無機塩基は、１種のみ用いても良いし、２種以上を併用しても良い。炭酸塩は重合系のｐＨが安定しない場合があるため、上記の中でも、水酸化ナトリウム、水酸化カリウム、水酸化カルシウム等のアルカリ金属やアルカリ土類金属の水酸化物が好ましい。
上記無機塩基を使用する場合の合計量は、Ｎ−ビニルラクタムに対して、０．０２質量％以上であることが好ましく、０．０５〜１質量％であることがより好ましい。上記範囲であれば、反応中のｐＨの低下に伴うＮ−ビニルラクタムの加水分解や着色を抑制する効果が得られる。
【００３４】
本発明のビニルピロリドン系重合体の製造方法は、重合反応の促進やＮ−ビニルラクタムの加水分解の防止等を目的として、アンモニアおよび／またはアミン化合物を用い得る。アンモニアおよび／またはアミン化合物は、１種のみを用いても良いし、２種以上を併用しても良い。
上記アンモニアおよび／またはアミン化合物は、重合反応において、助触媒として機能し得る。すなわち、アンモニアおよび／またはアミン化合物が反応系に含まれると、含まれない場合と比較して、重合反応の進行がより一層促進され得る。上記アンモニアおよび／またはアミン化合物は、重合反応の反応系において、塩基性ｐＨ調節剤としても機能し得る。
上記アンモニアおよび／またはアミン化合物の添加は、任意の適切な方法で行うことができ、例えば、重合初期より反応容器内に仕込んでおいてもよいし、重合中に反応容器中に逐次添加してもよい。
【００３５】
上記アンモニアは、常温にて気体状の単体としてそのまま用いても良いし、水溶液（アンモニア水）として用いても良い。
上記アミン化合物としては、任意の適切なアミン化合物を採用し得る。具体的には、第１級アミン、第２級アミン、第３級アミンが挙げられる。上記アミン化合物は、１種のみ用いても良いし、２種以上を併用しても良い。
上記第１級アミンとしては、例えば、モノエタノールアミン、アリルアミン、イソプロピルアミン、ジアミノプロピルアミン、エチルアミン、２−エチルヘキシルアミン、３−（２−エチルヘキシルオキシ）プロピルアミン、３−エトキシプロピルアミン、３−（ジエチルアミノ）プロピルアミン、３−（ジブチルアミノ）プロピルアミン、テトラメチルエチレンジアミン、ｔ−ブチルアミン、ｓｅｃ−ブチルアミン、プロピルアミン、３−（メチルアミノ）プロピルアミン、３−（ジメチルアミノ）プロピルアミン、３−メトキシプロピルアミンが挙げられる。上記第１級アミンは、１種のみ用いても良いし、２種以上を併用しても良い。
上記第２級アミンとしては、例えば、ジメチルアミン、ジエチルアミン、ジプロピルアミン、ジイソプロピルアミン、Ｎ−メチルエチルアミン、Ｎ−メチルプロピルアミン、Ｎ−メチルイソプロピルアミン、Ｎ−メチルブチルアミン、Ｎ−メチルイソブチルアミン、Ｎ−メチルシクロヘキシルアミン、Ｎ−エチルプロピルアミン、Ｎ−エチルイソプロピルアミン、Ｎ−エチルブチルアミン、Ｎ−エチルイソブチルアミン、Ｎ−エチルシクロヘキシルアミン、Ｎ−メチルビニルアミン、Ｎ−メチルアリルアミンなどの脂肪族第２級アミン；Ｎ−メチルエチレンジアミン、Ｎ−エチルエチレンジアミン、Ｎ，Ｎ’−ジメチルエチレンジアミン、Ｎ，Ｎ’−ジエチルエチレンジアミン、Ｎ−メチルトリメチレンジアミン、Ｎ−エチルトリメチレンジアミン、Ｎ，Ｎ’−ジメチルトリメチレンジアミン、Ｎ，Ｎ’−ジエチルトリメチレンジアミン、ジエチレントリアミン、ジプロピレントリアミンなどの脂肪族ジアミンおよびトリアミン；Ｎ−メチルベンジルアミン、Ｎ−エチルベンジルアミン、Ｎ−メチルフェニチルアミン、Ｎ−エチルフェネチルアミンなどの芳香族アミン；Ｎ−メチルエタノールアミン、Ｎ−エチルエタノールアミン、Ｎ−プロピルエタノールアミン、Ｎ−イソプロピルエタノールアミン、Ｎ−ブチルエタノールアミン、Ｎ−イソブチルエタノールアミンなどのモノアルカノールアミン；ジエタノールアミン、ジプロパノールアミン、ジイソプロパノールアミン、ジブタノールアミンなどのジアルカノールアミン；ピロリジン、ピペリジン、ピペラジン、Ｎ−メチルピペラジン、Ｎ−エチルピペラジン、モルホリン、チオモルホリンなどの環状アミン；が挙げられる。上記第２級アミンは、１種のみ用いても良いし、２種以上を併用しても良い。これらの第２級アミンのうち、ジアルカノールアミンおよびジアルキルアミンが好ましく、ジアルカノールアミンがより好ましく、中でもジエタノールアミンが特に好適である。
上記第３級アミンとしては、例えば、トリメチルアミン、トリエチルアミン、トリプロピルアミン、トリイソプロピルアミン、トリエタノールアミン、トリプロパノールアミン、トリイソプロパノールアミン、トリブタノールアミンなどのトリアルカノールアミンが挙げられる。上記第３級アミンは、１種のみ用いても良いし、２種以上を併用しても良い。これらの第３級アミンのうち、トリアルカノールアミンが好ましく、中でもトリエタノールアミンが特に好適である。
上記アンモニアおよびアミン化合物を使用する場合の合計量は、Ｎ−ビニルラクタムに対して、０．０２重量％以上であることが好ましく、０．０５〜１重量％であることがより好ましい。上記範囲であれば、反応速度が向上する傾向にあり、反応中のｐＨの低下に伴うＮ−ビニルラクタムの加水分解や着色を抑制する効果が得られる。
なお、上記重金属塩として銅塩を用い、さらに上記アンモニアを用いる場合、銅のアンミン錯塩が形成し得る。銅のアンミン錯塩としては、例えば、ジアンミン銅塩（［Ｃｕ（ＮＨ３）２］２ＳＯ４・Ｈ２Ｏ、［Ｃｕ（ＮＨ３）２］Ｃｌなど）、テトラアンミン銅塩（［Ｃｕ（ＮＨ３）４］ＳＯ４・Ｈ２Ｏ、［Ｃｕ（ＮＨ３）４］Ｃｌ２など）が挙げられる。
【００３６】
本発明のビニルピロリドン系重合体の製造方法は、Ｎ−ビニルラクタムを必須とする単量体成分を水性溶媒中で重合する工程（重合工程）を含むことが好ましい。本発明において水性溶媒とは、水または水を含む混合溶媒を表す。水を含む混合溶媒としては、全溶媒に対して５０質量％が水である混合溶媒または水であることが好ましく、８０質量％以上が水であることが更に好ましい。水のみを使用することが特に好ましい。水のみを使用する場合には、有機溶剤の残存が回避できる点で好適である。
ここで重合の際に使用可能な上記水を含む混合溶媒において、水とともに使用できる溶剤としては、メチルアルコール、エチルアルコール、イソプロピルアルコール等のアルコール類；グリセリン；ポリエチレングリコール；ジメチルホルムアミド等のアミド類；ジエチルエーテル、ジオキサン等のエーテル類等が好適である。これらは単独で用いてもよく、２種以上を併用してもよい。
【００３７】
本発明の製造方法における重合工程は、好ましくは、重合終了後の固形分濃度（溶液の内、不揮発分の濃度であり、後述する測定方法で測定される）が、重合溶液１００質量％に対して１０〜７０質量％となるように行うことが好ましく、１５〜６０質量％が更に好ましく、２０〜５５質量％が特に好ましい。
【００３８】
本発明のビニルピロリドン系重合体の製造方法において、重合の際の温度は好ましくは７０℃以上であり、より好ましくは７５〜１１０℃であり、さらに好ましくは８０〜１０５℃である。重合時の温度が上記範囲であれば、残存単量体成分が少なくなり、重合体の分散性が向上する傾向にある。なお、重合時の温度は、重合反応の進行中において、常に一定に保持する必要はなく、例えば、室温から重合を開始し、適当な昇温時間または昇温速度で設定温度まで昇温し、その後、設定温度を保持するようにしてもよいし、単量体成分や開始剤等の滴下方法に応じて、重合反応の進行中に経時的に重合温度を変動（昇温または降温）させてもよい。
【００３９】
本発明のビニルピロリドン系重合体の製造方法において、重合時のｐＨとしては、不純物あるいは副生成物を抑制の観点から、４以上が好ましく、６以上が好ましく、１１以下が好ましい。
【００４０】
本発明のビニルピロリドン系重合体の製造方法において、重合時間（上記重合開始時点から重合終了時点の間）は、３０分以上、５時間以下であることが好ましい。重合時間が長くなると、重合液の着色が大きくなる傾向にある。
上記重合終了時点後、重合液に残存する単量体を低減する目的等で、熟成工程（重合後、加温・保温条件下で保持する工程をいう）を設けても良い。熟成時間は通常、１分以上、４時間以内である。熟成時間中に、更に重合開始剤を添加すれば、重合液に残存する単量体を低減できることから好ましい。
重合において、単量体の添加終了時間より、開始剤の滴下終了時間を遅らすことが、重合液に残存する単量体を低減することができることから好ましい。より好ましくは１〜１２０分遅らせることであり、５〜６０分遅らせることが更に好ましい。
【００４１】
反応系内の圧力としては、常圧（大気圧）下、減圧下、加圧下のいずれであってもよいが、得られる重合体の分子量の点では、常圧下、または、反応系内を密閉し、加圧下で行うことが好ましい。また、加圧装置や減圧装置、耐圧性の反応容器や配管等の設備の点では、常圧（大気圧）下で行うことが好ましい。反応系内の雰囲気としては、空気雰囲気でもよいが、不活性雰囲気とするのが好ましく、例えば、重合開始前に系内を窒素等の不活性ガスで置換することが好ましい。
【００４２】
［重合工程以外の工程］
本発明のビニルピロリドン系重合体の製造方法は、上記重合工程を必須としているが、必要に応じて、精製工程、脱塩工程、濃縮工程、希釈工程、乾燥工程等を含んでいても良い。
【００４３】
乾燥工程は、粉体化などを行なう工程であり、一般的方法で行えばよく、例えば、噴霧乾燥、凍結乾燥、流動床乾燥、ドラム乾燥、ベルト式乾燥などにより、粉末に移行させることができる。
【００４４】
また、反応液（重合液）を陽イオン交換樹脂で処理することにより、得られるＮ−ビニルラクタム溶液の色調を改善することができる。陽イオン交換樹脂で処理する工程は、重合中（重合工程と並行して）または重合後に行うことができる。
上記重合反応中における陽イオン交換樹脂による処理は、任意の適切な方法で処理し得る。好ましくは、上記単量体成分の重合反応が行われている反応容器中へ陽イオン交換樹脂を添加することにより行うことができる。具体的には、例えば、重合反応が行われている反応容器中へ陽イオン交換樹脂を添加して微細に懸濁させ、その後に濾過する形態が挙げられる。
上記陽イオン交換樹脂による処理の時間は、任意の適切な時間を採用し得る。好ましくは１分〜２４時間であり、より好ましくは３分〜１２時間であり、さらに好ましくは５分〜２時間である。処理時間が短すぎると本発明の効果が十分に発現できないおそれがある。処理時間が長すぎると生産性が悪くなるおそれがある。
【００４５】
［色材］
本発明で用いる色材としては、従来公知の染顔料を使用することができるが、耐久性の点から顔料（有機顔料、無機顔料）が好ましい。
【００４６】
有機顔料としては、アゾ系顔料、フタロシアニン系顔料、多環式顔料（キナクリドン系、ペリレン系、ペリノン系、イソインドリノン系、イソインドリン系、ジオキサジン系、チオインジゴ系、アントラキノン系、キノフタロン系、金属錯体系、ジケトピロロピロール系等）、染料レーキ系顔料等が挙げられる。
無機顔料としては、白色・体質顔料（酸化チタン、酸化亜鉛、硫化亜鉛、クレー、タルク、硫酸バリウム、炭酸カルシウム等）、有彩顔料（黄鉛、カドミニウム系、クロムバーミリオン、ニッケルチタン、クロムチタン、黄色酸化鉄、ベンガラ、ジンククロメート、鉛丹、群青、紺青、コバルトブルー、クロムグリーン、酸化クロム、バナジン酸ビスマス等）、黒色顔料（カーボンブラック、ボーンブラック、グラファイト、鉄黒、チタンブラック等）、光輝材顔料（パール顔料、アルミ顔料、ブロンズ顔料等）、蛍光顔料（硫化亜鉛、硫化ストロンチウム、アルミン酸ストロンチウム等）が挙げられる。
染料としては、アゾ系染料、アントラキノン系染料、フタロシアニン系染料、キノンイミン系染料、キノフタロン系染料、キノリン系染料、ニトロ系染料、カルボニル系染料、メチン系染料、ピロドン系染料、ピラゾロン系染料、アクリド系染料等が挙げられる。
これらの顔料、及び染料は、単独で用いても２種以上を組み合わせて用いてもよい。
【００４７】
本発明で用いる色材は、その目的及び用途に応じて、適切な数平均粒子径を有するものを使用すればよい。例えば、透明性が必要な場合には、数平均粒子径が０．１μｍ以下の小さい色材を用いることが好ましい。また、隠蔽性が必要な場合には、数平均粒子径が０．５μｍ以上の大きい色材を用いることが好ましい。なお、色材の数平均粒子径は、例えば、株式会社島津製作所製のレーザー回折式粒度分布測定装置ＳＡＬＤ−３０００Ｊを用いて測定することができる。
本発明で用いる色材は、その目的及び用途に応じて、ロジン処理、界面活性剤処理、樹脂系分散剤処理、顔料誘導体処理、酸化皮膜処理、シリカコーティング、ワックスコーティング等の表面処理が施されていてもよい。
【００４８】
以下に、使用できる顔料の具体例を色別に、染料の具体例を構造別にＣ．Ｉ．Ｎｏ．（カラーインデックスナンバー）により示すが、本発明で用いる色材はこれらに限定されるものではない。なお、以下に挙げる「Ｃ．Ｉ．」はカラーインデックスを、数字はカラーインデックスナンバーを意味する。
【００４９】
黄色顔料としては、例えば、Ｃ．Ｉ．ピグメントイエロー１、２、３、４、５、６、７、９、１０、１２、１３、１４、１５、１６、１７、２４、３１、３２、３４、３５、３５：１、３６、３６：１、３７、３７：１、４０、４１、４２、４３、４８、４９、５３、５５、６０、６１、６１：１、６２、６２：１、６３、６５、７３、７４、７５、７７、８１、８３、８７、９３、９４、９５、９７、９８、９９、１００、１０１、１０４、１０５、１０６、１０８、１０９、１１０、１１１、１１３、１１４、１１６、１１７、１１９、１２０、１２３、１２４、１２６、１２７、１２７：１、１２８、１２９、１３０、１３３、１３４、１３６、１３８、１３９、１４２、１４７、１４８、１５０、１５１、１５２、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１７９、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８、２０９、２０９：１、２１２、２１３、２１４、２１５、２１９等が挙げられる。
【００５０】
橙色顔料としては、例えば、Ｃ．Ｉ．ピグメントオレンジ１、２、３、４、５、１３、１５、１６、１７、１９、２０、２１、２２、２３、２４、３１、３４、３６、３８、３９、４０、４３、４６、４８、４９、５１、６０、６１、６２、６４、６５、６７、６８、６９、７０、７１、７２、７３、７４、７５、７７、７８、７９、８１等が挙げられる。
【００５１】
赤色顔料としては、例えば、Ｃ．Ｉ．ピグメントレッド１、２、３、４、５、６、７、８、９、１０、１１、１２、１４、１５、１６、１７、１８、２１、２２、２３、３１、３２、３７、３８、４１、４７、４８、４８：１、４８：２、４８：３、４８：４、４８：５、４９、４９：１、４９：２、５０：１、５２、５２：１、５２：２、５３、５３：１、５３：２、５３：３、５４、５７、５７：１、５７：２、５８、５８：４、６０、６０：１、６３、６３：１、６３：２、６４、６４：１、６８、６９、８１、８１：１、８１：２、８１：３、８１：４、８３、８８、８９、９０：１、９５、１０１、１０１：１、１０４、１０５、１０８、１０８：１、１０９、１１２、１１３、１１４、１２２、１２３、１３６、１４４、１４６、１４７、１４９、１５０、１５１、１６４、１６６、１６８、１６９、１７０、１７１、１７２、１７３、１７４、１７５、１７６、１７７、１７８、１７９、１８１、１８２、１８３、１８４、１８５、１８７、１８８、１９０、１９３、１９４、２００、２０２、２０６、２０７、２０８、２０９、２１０、２１１、２１３、２１４、２１６、２２０、２２１、２２４、２２６、２３０、２３１、２３２、２３３、２３５、２３６、２３７、２３８、２３９、２４２、２４３、２４５、２４７、２４８、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６、２７９等が挙げられる。
【００５２】
紫色顔料としては、例えば、Ｃ．Ｉ．ピグメントバイオレット１、１：１、２、２：２、３、３：１、３：３、５、５：１、１３、１４、１５、１６、１７、１９、２３、２５、２７、２９、３１、３２、３６、３７、３８、３９、４２、４４、４７、４９、５０等が挙げられる。
【００５３】
青色顔料としては、例えば、Ｃ．Ｉ．ピグメントブルー１、１：２、９、１４、１５、１５：１、１５：２、１５：３、１５：４、１５：５、１５：６、１６、１７、１７：１、１９、２４、２４：１、２５、２６、２７、２８、２９、３３、３５、３６、５６、５６：１、６０、６１、６１：１、６２、６３、６６、６７、６８、７１、７２、７３、７４、７５、７６、７８、７９、８０等が挙げられる。
【００５４】
緑色顔料としては、例えば、Ｃ．Ｉ．ピグメントグリーン１、２、４、７、８、１０、１３、１５、１７、１８、１９、２６、３６、４５、４８、５０、５１、５４、５５、５８等が挙げられる。
【００５５】
褐色顔料としては、例えば、Ｃ．Ｉ．ピグメントブラウン５、６、２３、２４、２５、３２、４１、４２等が挙げられる。
【００５６】
黒色顔料としては、例えば、アニリンブラック、カーボンブラック、ランプブラック、ボーンブラック、黒鉄、チタンブラック、Ｃ．Ｉ．ピグメントブラック１、６、７、９、１０、１１、１２、１３、２０、３１、３２、３４等が挙げられる。  
白色顔料としては、例えば、Ｃ．Ｉ．ピグメントホワイト１、２、４、５、６、７、１１、１２、１８、１９、２１、２２、２３、２４、２６、２７、２８等が挙げられる。
【００５７】
アゾ系染料としては、例えば、Ｃ．Ｉ．アシッドイエロー１１、アシッドオレンジ７、アシッドレッド３７、アシッドレッド１８０、アシッドブルー２９、ダイレクトレッド２８、ダイレクトレッド８３、ダイレクトイエロー１２、ダイレクトオレンジ２６、ダイレクトグリーン２８、ダイレクトグリーン５９、リアクティブイエロー２、リアクティブレッド１７、リアクティブレッド１２０、リアクティブブラック５、ディスパースオレンジ５、ディスパースレッド５８、ディスパースブルー１６５、ベーシックブルー４１、ベーシックレッド１８、モルダントレッド７、モルダントイエロー５、モルダントブラック７等が挙げられる。
【００５８】
アントラキノン系染料としては、例えば、Ｃ．Ｉ．ソルベントレッド５２、ソルベントレッド６０、ソルベントレッド１１１、ソルベントレッド１３８、ディスパースレッド１、ディスパースレッド４、ディスパースレッド１１、ディスパースレッド１５、ディスパースレッド６０、ソルベントブルー１２、ソルベントブルー２１、ソルベントブルー３５、ソルベントブルー３６、ディスパースブルー１、ディスパースブルー３、ディスパースブルー５、ディスパースブルー６、ディスパースブルー６０、ソルベントバイオレット１１、ソルベントバイオレット１３、ソルベントバイオレット１４、ソルベントバイオレット３１、ディスパースバイオレット１、ディスパースバイオレット４、ディスパースバイオレット６、ディスパースバイオレット８、ディスパースバイオレット１７、ソルベントグリーン３、ソルベントグリーン２６、ソルベントグリーン２８、ディスパースグリーン６：１、パットブルー、アシッドブルー４０、アシッドグリーン２５、リアクティブブルー１９、リアクティブブルー４９、ディスパースオレンジ１１９等が挙げられる。
【００５９】
フタロシアニン系染料としては、例えば、Ｃ．Ｉ．ベーシックブルー５等が挙げられる。
キノンイミン系染料としては、例えば、Ｃ．Ｉ．ベーシックブルー３、ベーシックブルー９等が挙げられる。
キノフタロン系染料としては、例えば、Ｃ．Ｉ．ソルベントイエロー３３、ソルベントイエロー１１４、ソルベントイエロー１２８、ソルベントイエロー１２９、ディスパースイエロー４９、ディスパースイエロー５４、ディスパースイエロー１４９、ディスパースイエロー１６０等が挙げられる。
ニトロ系染料としては、例えば、Ｃ．Ｉ．アシッドイエロー１、アシッドオレンジ３、ディスパースイエロー１、ディスパースイエロー９、ディスパースイエロー３３、ディスパースイエロー４２等が挙げられる。
ピロドン系染料としては、例えば、Ｃ．Ｉ．ディスパースイエロー２３１等が挙げられる。
ピラゾロン系染料としては、例えば、Ｃ．Ｉ．ソルベントイエロー９３等が挙げられる。
アクリド系染料としては、例えば、Ｃ．Ｉ．ディスパースイエロー１２２等が挙げられる。
【００６０】
本発明の色材組成物における色材の含有量は、その目的及び用途に応じて適宜設定すればよいが、色材の分散安定性を考慮すると、重合体１質量部に対して０．０１〜５０００質量部が好ましく、０．１〜２０００質量部がより好ましく、１〜１０００質量部がさらに好ましく、１０〜５００質量部が最も好ましい。かかる範囲内において、色材が安定に分散した色材組成物を得ることができる。
【００６１】
本発明の色材組成物は、上記ビニルピロリドン系重合体及び色材以外に、他の重合体や、下記の溶媒や添加剤を含んで構成されてもよい。
【００６２】
本発明の色材組成物に含まれ得る溶媒としては極性溶媒が挙げられる。かかる極性溶媒としては、水性溶媒および有機溶媒の双方を用いることができ、水性溶媒の例としては、水、メタノール、エタノール、ｎ−プロパノール、ｉ−プロパノール、ｎ−ブタノール、ｉ−ブタノール、ｔ−ブタノール、グリセリン、エチレングリコール、ジエチレングリコール、トリエチレングリコール、プロピレングリコール、ジプロピレングリコール、トリプロピレングリコール、へキシレングリコール等が挙げられる。有機溶媒としては、Ｎ−メチル−２−ピロリドン、Ｎ，Ｎ−ジメチルホルムアミド、Ｎ，Ｎ−ジメチルアセトアミド、Ｎ，Ｎ−ジエチルホルムアミド、Ｎ，Ｎ−ジエチルアセトアミド、Ｎ，Ｎ−ジメチルメトキシアセトアミド、ジメチルホルムアミド、ジメチルスルホキシド、ヘキサメチルホスホルトリアミド、ピリジン、ジメチルスルホキシド、テトラメチレンスルホン、ジメチルテトラメチレンスルホン等が挙げられる。これらは単独で使用してもよいし、互いに溶解するのであれば併用してもよい。有機溶媒にはクレゾール、フェノール、ベンゾニトリル、ジオキサン、ブチロラクトン、キシレン、シクロヘキサン、ヘキサン、ベンゼン、トルエン等を混合することもできる。
【００６３】
本発明の色材組成物には、必要に応じて例えば、有機シラン、充填剤、摩滅剤、誘電体、潤滑剤等の各種公知の添加物が、本発明の効果が損なわれない範囲で含まれてもよい。
【００６４】
［本発明の色材組成物の用途］
本発明の色材組成物の用途としては、以下の用途が挙げられる。例えば、導電性用途としては、複写機やプリンターの帯電防止コーティング剤、電荷保持体、トナー転写用部材、定着ベルト、中間転写ベルト、被膜型抵抗体、導電ペースト、電池用電極材料、帯電防止性樹脂、コンデンサ用導電性接着層、導電性摺動部材、回路基板用基材、耐熱半導電性材料、自己温度制御通電発熱体、サーマルヘッド用発熱抵抗体、記録用通電発熱シート、電線ケーブルの被覆体、面状発熱体などが挙げられる。電磁波吸収用途としては、電磁波遮蔽シート、フレキシブル配線シート、電磁波吸収シート、熱線吸収シート、紫外線吸収シートなどが挙げられる。遮光用途としては、紫外線遮光性材料、カラーフィルター用ブラックマトリックスなどが挙げられる。摺動用途として、低騒音歯車の表面処理剤、摩擦材用成型体などが挙げられる。その他にも、太陽電池用基板、光センサー用基板、光スイッチ用基板等の光変換装置の基板、プリント配線用基板、サーマルヘッド基板などの電子機器の基板、インクジェットインク、平版印刷用保護層、熱転写シート用バインダーなど種々の用途に適用できる。
【００６５】
［本発明の色材分散剤］
本発明の色材分散剤は、上記本発明のビニルピロリドン系重合体を含む。本発明の色材分散剤は、本発明のビニルピロリドン系重合体を１質量％以上、１００質量％以下含むことが好ましい。
本発明の色材分散剤は、溶媒を含んでいてもよく、溶媒の含有量は例えば０質量％以上、９９質量％以下であることが好ましい。溶媒としては、水、水を５０質量％以上含む親水性の混合溶媒が好ましい。上記水を５０質量％以上含む親水性の混合溶媒において水とともに使用できる溶剤としては、上記水を含む混合溶媒において水とともに使用できる溶剤と同様の溶剤が例示される。
本発明の色材分散剤は、上記の他、残存原料や重合開始剤や連鎖移動剤等の残渣、副生成物を含んでいても良い。残存原料や重合開始剤や連鎖移動剤等の残渣、副生成物の合計は、色材分散剤の固形分１００質量％に対して０質量％以上、５質量％以下であることが好ましい。
本発明の色材分散剤は、保存安定性が向上することから、１０質量％水溶液としたときのｐＨが２．０〜９．０であることが好ましい。さらに好ましくはｐＨが２．５〜７．０であり、特に好ましくはｐＨが３．０〜５．０である。
なお、本発明の色材分散剤に含まれるビニルピロリドン系重合体の形態、好ましい形態は、本発明の色材組成物に含まれるビニルピロリドン系重合体の形態、好ましい形態と同じである。
【実施例】
【００６６】
以下に実施例を掲げて本発明をさらに詳細に説明するが、本発明はこれらの実施例のみに限定されるものではない。なお、特に断りのない限り、「部」は「質量部」を、「％」は「質量％」を意味するものとする。
また、本発明の重合体の重量平均分子量、数平均分子量、未反応の単量体の定量、重合体組成物、重合体水溶液の固形分量は、下記の方法に従って測定した。
【００６７】
＜重合体水溶液、重合体組成物の固形分測定方法＞
窒素雰囲気下、１５０℃に加熱したオーブンで重合体組成物２．０ｇを１時間放置して乾燥処理した。乾燥前後の重量変化から、固形分（％）と、揮発成分（％）を算出した。
【００６８】
＜単量体の分析＞
単量体の分析は、以下の条件で、液体クロマトグラフィーを用いて分析した。
装置：資生堂「ＮＡＮＯＳＰＡＣＥＳＩ−２」
カラム：資生堂「ＣＡＰＣＥＬＬＰＡＫ  Ｃ１８  ＵＧ１２０」、２０℃
溶離液：ＬＣ用メタノール（和光純薬工業株式会社製）／超純水＝１／２４（質量比）、１−ヘプタンスルホン酸ナトリウム０．４質量％添加
流速：１００μＬ／ｍｉｎ。
【００６９】
＜重合体の分子量の測定＞
上記のＫ値の測定法により測定した。
【００７０】
＜重合体主鎖のリン原子の分析＞
重合体主鎖のリン原子の分析は、３１Ｐ−ＮＭＲの測定により行なった。
３１Ｐ−ＮＭＲの測定条件：
測定する重合体を室温で減圧乾燥し、得られた固形分を重水（アルドリッチ社製）に１０重量％となるように溶解し、Ｖａｒｉａｎ社製ＵｎｉｔｙＰｌｕｓ−４００（４００ＭＨｚ、パルスシーケンス：ｓ２ｐｕ１、測定間隔：１０．０００秒、パルス：４５．０度、捕捉時間：０．８００秒、積算回数：１２８回）にて測定した。
【００７１】
＜色材分散性＞
下記実施例等で得られた重合体組成物を、１質量％固形分濃度の水溶液（水溶液Ｐとする）とし、イオン交換水／色材（カーボンブラック、洗濯科学協会より入手）／水溶液Ｐが、１００／０．２／０．２（質量比）となるようにガラス容器内で混合し、その後、超音波洗浄器（株式会社ヴェルヴォクリーア製 ＶＳ−Ｎ１００Ｌ）にて、ガラス容器内の混合物に５分間超音波を照射した。その後、室温にて４時間静置し、色材（カーボンブラック）の沈降状態を目視で観察した。
評価基準は、○＝ほとんど沈降物なし、△＝約半分の色材（カーボンブラック）が沈降、×＝大部分が沈降、とした。
【００７２】
＜速乾性＞
（１）下記実施例等で得られた重合体組成物を、固形分２０質量％に調整した水溶液１００質量部にカーボンブラック０．６質量部を加えることにより色材組成物を作成した。
（２）ＰＰＣ用紙（日本製紙株式会社製リボンスタンダード）を５ｃｍ×７ｃｍに裁断し、質量（＝Ｘｇ）を測定した。
（３）（２）のＰＰＣ用紙に（１）で調製した色材組成物をスポイトで５滴（約０．０６ｇ）落とし、質量（＝Ｙｇ）を測定した。
（４）５０℃に加熱したオーブンで色材組成物をのせたＰＰＣ用紙を２０分間放置して乾燥処理を行った。
（５）乾燥後の質量（＝Ｚｇ）を測定し、次式にしたがい乾燥後の色材組成物の固形分濃度（％）を算出した。したかどうかを目視で判断した。
評価基準は、○＝色移りなし、△＝少し色移りあり、×＝かなり色移りあり、とした。
乾燥後の色材組成物の固形分濃度（％）＝
（（Ｙ−Ｘ）×（２０＋０．６）／（１００＋０．６）／（Ｚ−Ｘ））×１００
評価基準は、下記の通りとした。
○＝乾燥後の色材組成物の固形分濃度が９０％以上。
△＝乾燥後の色材組成物の固形分濃度が７０％以上９０％未満。
×＝乾燥後の色材組成物の固形分濃度が７０％未満。
【００７３】
［実施例１］
マックスブレンド（住友重機械工業株式会社の登録商標）型の攪拌翼、ガラス製の蓋を備えたＳＵＳ３０４製反応容器に、イオン交換水３３９．０質量部、ジエタノールアミン１．０質量部、次亜リン酸ナトリウム一水和物（以下「ＳＨＰ」と称する）６０質量部（酸型換算（次亜リン酸換算）３７．４質量部）を仕込み、９０℃に昇温した。Ｎ−ビニルピロリドン（以下、「ＮＶＰ」と称する）５００質量部を１８０分かけて、２，２’−アゾビス−２−アミジノプロパン二塩酸塩（和光純薬工業株式会社製、以下「Ｖ−５０」と称する）１０質量部とイオン交換水９０質量部からなる重合開始剤水溶液を２１０分かけて、反応容器に添加した。さらに「Ｖ−５０」０．５質量部とイオン交換水４．５質量部からなるブースター水溶液を、それぞれ重合開始から２１０分後、２４０分後に一括で添加した。さらにｐＨ調整剤として、１０質量％マロン酸水溶液８．０質量部を、重合開始から２１０分後に添加することにより、重合体（１）を含む固形分５６．８質量％の重合体組成物（１）を得た。
重合体組成物（１）を用いて上記色材分散性、および速乾性を測定した。その結果を表１に示した。
【００７４】
［比較例１］
実施例１の重合体組成物（１）に代えて比較重合体（１）（ポリビニルピロリドンＫ−３０、株式会社日本触媒製）を用いて、色材分散性、及び速乾性を測定した。その結果を表１に示した。
【００７５】
［比較例２］
実施例１の重合体組成物（１）に代えて比較重合体（２）（ポリビニルピロリドンＫ−８５、株式会社日本触媒製）を用いて、色材分散性、及び速乾性を測定した。その結果を表１に示した。
【００７６】
【表１】
2013189584.tif 000005
【００７７】
表１の結果から、本発明の色材組成物は、従来の色材組成物と比較して良好な色材の分散性及び速乾性を示すことが明らかとなった。